МНОГОСЛОЙНОЕ ПОЛОТНО ТРАНСФОРМИРУЕМОЙ ПРОТИВОПОЖАРНОЙ ПРЕГРАДЫ

Полезная модель относится к многослойным защитным трансформируемым противопожарным преградам в строительстве и предназначено для локализации опасных факторов пожара в открытых технологических проемах, проемах зданий и сооружений с помощью формирования изолированных противопожарных отсеков.
Из уровня техники известно огнезащитное устройство (патент РФ №26748, 2002 г.), которое содержит соединенные между собой чередующиеся гофрированные прямоугольные слои ткани из базальтовых и кремнеземных нитей (или тонких матов из волокон), между которыми проложены армирующие металлические нити или проволока. Один из наружных слоев содержит напыление в виде минеральной огнеупорной пленки и покрыт металлической фольгой. Базальтовые нити и волокна выдерживают температуру до 600-800°С, а кремнеземные до 1100-1300°С. Минеральная огнеупорная пленка предохраняет нити ткани от деформации в период ее быстрого разогрева. Слой металлической фольги играет роль отражателя, замедляющего процесс разогрева, и, тем самым, увеличивающего время износа устройства в процессе работы. Однако, используемая в качестве отражателя фольга при сильном пожаре быстро обгорит, обуглится, покроется сажей.
2
2
2
Наиболее близким к заявленному способу является способ изготовления миогослойного полотна противопожарной шторы и противопожарная штора (патент РФ №2614710, 2017), включающем предварительную термообработку кремнеземной ткани для максимального уменьшения ее термоусадки в случае возникновения пожара, обработку кремнеземной ткани полиуретаном или/и размещение между двумя слоями пропитанной и термообработанной кремнеземной ткани толщиной 0,7 мм и весом 600 г/м внутреннего иглопробивного стекломата толщиной 3 мм и весом 500 г/м и прошивку кремнеземной нитью, имеющей такую же термостойкость, что и сама ткань - до 1100 до получения толщины полотна противопожарной шторы 7 мм и удельного веса 2,5 кг/м. Обработку полиуретаном осуществляют путем нанесения на внешнюю и внутреннюю поверхность кремнеземной ткани полиуретанового покрытия. Дополнительно полотно содержит дополнительный промежуточный слой, аналогичный основному промежуточному слою, а на нижних угловых краях полотна размещены обжимные пластины из металла с термостойким напылением. Также заявлена противопожарная штора, изготовленная указанным способом.
Недостатком прототипа является снижение параметров огнестойкости конструкции в случае разрушения полиуретанового слоя в результате воздействия высоких температур, а также эффективности использования в условиях углеводородного пожара.
Задачей настоящей полезной модели является повышение огнестойкости противопожарной преграды в случае воздействия высоких температур при сохранении ее целостности. При прокаливании кремнеземных материалов в условиях предельных температур (пожар) они теряют прочностные свойства волокон, снижается разрывная нагрузка. В связи с этим повышается вероятность обрыва шторы с вала (потеря целостности «Е»).
Поставленная задача решается многослойным полотном трансформируемой противопожарной преграды, установленным в короб с электроприводом, системой управления и помещенным в направляющие, содержащем предварительно термообработанную кремнеземную ткань толщиной 1 мм и плотностью не более 600 кг/м3, пропитанную водной дисперсией коллоидных каучуковых частиц с добавлением антипиренов, при этом внутренняя поверхность полотна покрыта алюминиевой фольгой, между двумя идентичными кремнеземными полотнами и экранами из алюминиевой фольги размещен минеральный волокнистый теплоизоляционный материал, прошитый путем иглопробивания кремнеземной нитью, полотно армировано сеткой из углеродных волокон и прошито насквозь базальтовой нитью, а швы обработаны огнестойким эластичным герметиком, отличающемся тем, что в качестве дополнительного слоя кремнеземная ткань на внешней и внутренней поверхности содержит интумесцентное покрытие толщиной не более 0,25 мм.
Состав слоя противопожарной шторы включает:
1 - огнезащитный вспучивающийся состав, толщина покрытия не более 0,25 мм,
3
2 - кремнеземную ткань толщиной 1 мм, плотностью не менее 600 кг/м, пропитанную водной дисперсией коллоидных каучуковых частиц с добавлением антиперенов,
3 - огнезащитный вспучивающийся состав, толщина покрытия не более 0,25 мм,
4 - фольгу алюминиевую, толщиной не менее 0,2 мм,
5 - слой теплоизоляции, иглопробивной, толщиной не более 5 мм, стекломат или теплоизоляцию на основе стекловаты или каменной ваты, армированный сеткой из углеродных волокон (теплопроводность теплоизоляции λ=0,036 Вт/м*К),
6 - фольгу алюминиевую, толщиной не менее 0,2 мм,
7 - огнезащитный вспучивающийся состав, толщина покрытия не более 0,25 мм,
3
8 - кремнеземную ткань толщиной 1 мм, плотностью не менее 600 кг/м, пропитанную водной дисперсией коллоидных каучуковых частиц с добавлением антиперенов,
9 - огнезащитный вспучивающийся интумесцентный состав, толщина покрытия не более 0,25 мм.
Огнезащитный интумесцентный состав представляет собой суспензию пигментов, наполнителей, антипиреновых и технологических добавок в водной дисперсии синтетического полимера. При действии тепла и пламени этот коксообразующий антипирен расширяется, увеличивает свой объем и образует твердую вспененную массу, проявляющую теплозащитные свойства по отношению к нижележащему слою материала.
Конструкция многослойного полотна трансформируемой противопожарной преграды может иметь разрез для обеспечения беспрепятственной эвакуации людей из противопожарного отсека.
Конструкция противопожарной шторы соответствует классификации EI 60, согласно ГОСТ Р 53307-2009.
Предлагаемый состав с применением интумесцентного слоя сохраняет эластичность после высыхания, благодаря этому при скручивании шторы в рулон состав не осыпается, а также обеспечивает сохранение целостности полотна в случае предельно высоких температур благодаря своей низкой теплопроводности.
По завершению испытаний с не обогреваемой стороны не было зафиксировано признаков потери целостности, а тепловой поток не превысил нормируемых параметров, образец соответствует классификации EI60.
Полезная модель позволяет повысить степень защищенности конструкции и людей, находящихся в здании от опасных факторов пожара при отсутствии повреждения противопожарной преграды.